(57)【特許請求の範囲】
【請求項１】
バインダー樹脂、溶性アゾ顔料、体質顔料および溶剤を含有する浸透乾燥型オフセット印刷用インキ組成物であって、
バインダー樹脂が、五員環化合物を構成成分として含む炭化水素樹脂をα、β−エチレン性不飽和カルボン酸またはその無水物により変性してなる酸変性炭化水素樹脂、および、ロジン変性フェノール樹脂を含み、
前記酸変性炭化水素樹脂の含有量が、インキ組成物全体に対して０．５〜５重量％であり、
前記溶性アゾ顔料および前記体質顔料の含有量の合計が、インキ組成物全体に対して３０〜４０重量％であることを特徴とする浸透乾燥型オフセット印刷用インキ組成物。
【請求項２】
酸変性炭化水素樹脂の酸価が、２０〜４０（mgKOH/g）、乾球法による軟化点が１５０〜１７０℃、重量平均分子量が２０００〜１００００であることを特徴とする請求項１記載の浸透乾燥型オフセット印刷用インキ組成物。
【請求項３】
溶性アゾ顔料が、カーミン６Ｂ（Pigment Red.５７：１）であることを特徴とする請求項１または２記載の浸透乾燥型オフセット印刷用インキ組成物。
【請求項４】
前記ロジン変性フェノール樹脂の重量平均分子量が、１０，０００〜３００，０００であることを特徴とする請求項１〜３何れか記載の浸透乾燥型オフセット印刷用インキ。
【請求項５】
溶剤が、石油系溶剤および植物油類から選ばれる一種類以上であることを特徴とする請求項１〜４何れか記載の浸透乾燥型オフセット印刷用インキ組成物。
【請求項６】
石油系溶剤のアニリン点が、６５〜１１０℃であることを特徴とする請求項５記載の浸透乾燥型オフセット印刷用インキ組成物。
【請求項７】
請求項１〜６何れか記載の浸透乾燥型オフセット印刷用インキ組成物を非塗工紙または微塗工紙に印刷してなる印刷物。
【発明の詳細な説明】
【技術分野】
【０００１】
本発明は、印刷インキに関し、更に詳しくは、新聞、チラシ等の印刷に使用される浸透乾燥型オフセット印刷用インキに関し、更に詳しくは、溶性アゾ顔料および体質顔料を合計３０〜４０重量％含有することを特徴としたインキにおいて、従来よりも湿し水耐性に優れヒッキー耐性が高い浸透乾燥型オフセット印刷用インキに関する。
【背景技術】
【０００２】
浸透乾燥型オフセット印刷用インキの乾燥メカニズムは、印刷インキを構成している溶剤や植物油などが、毛細管現象で紙の繊維部分に浸透し、顔料や樹脂の一部の固形物が紙の表面に固形皮膜の画像を形成させるという乾燥方式をとっている。
この浸透乾燥型オフセット印刷用インキは、ヒートセット印刷用インキの様な加熱オーブン（ドライヤー）を用いてインキ中の溶剤を乾燥させ、固体皮膜を形成させる方式と区別するため、コールドセット印刷用インキとも呼ばれている。
【０００３】
浸透乾燥型オフセット印刷用紙は、浸透乾燥型オフセット印刷用インキの溶剤を毛細管現象により浸透させる必要があるため、用紙表面が荒く表面強度も低い場合が多い。このため、浸透乾燥型オフセットインキはヒートセット印刷用インキと比較して、インキの粘度や粘着性が低いことが特徴として挙げられる。
【０００４】
近年では、コストダウンを目的に今まで以上に紙面強度が低い低級紙が市場に出回っている。このような紙面強度の低下に伴い、インキが紙の繊維を剥離してしまうことに起因するトラブル、すなわち紙剥けやパイリングのトラブルが散見されている。
【０００５】
上記トラブルに対しては、今まで以上にインキの粘着性を低下させることが有効な対処法となっている。インキの粘着性を下げる手法として、インキの粘度を下げるという手法が挙げられる。
【０００６】
しかし、インキの粘度を下げると粘着性は下がるものの、インキの流動性が過剰となってしまい、流動性過剰によるトラブル、例えばフライングや地汚れなどを引き起こす。また印刷物の網点再現性を損なうため印刷物の品質を損なってしまう。
【０００７】
他の手法として、インキに体質顔料を添加するという手法が用いられる。しかし、体質顔料の添加は顔料の分散性を劣化させてしまう。
【０００８】
近年、オフセット印刷機の高性能化に伴い印刷速度が益々進行しており、以前より湿し水の供給量を高めて印刷することが多く、湿し水が過剰供給されることによるトラブルが問題となっている。具体的には、濃度変動、インキの過乳化による汚れ、フライング、ヒッキー等である。
【０００９】
中でも紙面品質を大きく損なうトラブルとしてヒッキーが問題となっている。これは、湿し水過剰な状態で印刷を続けるとインキが過乳化し、過乳化したインキが水練りローラーや水着けローラー上に堆積し、長時間ローラー上で滞留する中で顔料がインキから遊離、凝集し、さらにその凝集物が版上に付着することで発生する紙面トラブルである。
【００１０】
ヒッキーは顔料の分散性が低いほど発生しやすい傾向があり、紙剥けやパイリング対策としてインキの粘着性を下げるために体質顔料を添加すると、ヒッキーは発生しやすくなる。
【００１１】
また、オフセット印刷用インキで一般的に使用される溶性アゾ顔料は親水性部位を有しており、湿し水と乳化した際に顔料分がインキから遊離しやすい点が挙げられる。この性質により特に溶性アゾ顔料を使用したインキにおいてヒッキーが発生しやすい傾向がある。
【００１２】
以上のことから、低級紙に対応した低粘着性のインキ、特に溶性アゾ顔料を使用したインキにおいて、湿し水耐性が高くヒッキー耐性が高いインキが望まれている。
【先行技術文献】
【特許文献】
【００１３】
【特許文献１】特開２００７−１５４１８２号公報
【特許文献２】特開２００３−２０４３１号公報
【特許文献３】特開２００１−１９８８４号公報
【発明の概要】
【発明が解決しようとする課題】
【００１４】
本発明は、印刷インキに関し、更に詳しくは、新聞、チラシ等の印刷に使用される浸透乾燥型オフセット印刷用インキに関し、更に詳しくは、溶性アゾ顔料および体質顔料を３０〜４０重量％含有することを特徴としたインキにおいて、従来よりも湿し水耐性に優れヒッキー耐性の高いオフセット印刷用インキに関する。
【課題を解決するための手段】
【００１５】
上記課題を解決するために誠意研究した結果、溶性アゾ顔料、体質顔料、バインダー樹脂、植物油、環境対応型石油系溶剤、及び五員環化合物を構成成分として含む炭化水素樹脂をα、β‐エチレン性不飽和カルボン酸またはその無水物により変性した酸変性炭化水素樹脂を１〜１０重量％含有する浸透乾燥型オフセット印刷用インキ組成物において本発明の課題を解決し得ることを見出し、本発明を完成するに至った。
【００１６】
即ち、本発明は、バインダー樹脂、溶性アゾ顔料、体質顔料および溶剤を含有する浸透乾燥型オフセット印刷用インキ組成物であって、
バインダー樹脂が、五員環化合物を構成成分として含む炭化水素樹脂をα、β−エチレン性不飽和カルボン酸またはその無水物により変性してなる酸変性炭化水素樹脂、および、ロジン変性フェノール樹脂を含み、
前記酸変性炭化水素樹脂の含有量が、インキ組成物全体に対して０．５〜５重量％であることを特徴とする浸透乾燥型オフセット印刷用インキ組成物に関するものである。
【００１７】
さらに、本発明は、酸変性炭化水素樹脂の酸価が、２０〜４０（mgKOH/g）、乾球法による軟化点が１５０〜１７０℃、重量平均分子量が２０００〜１００００であることを特徴とする上記浸透乾燥型オフセット印刷用インキ組成物に関するものである。
【００１９】
さらに、本発明は、溶性アゾ顔料が、カーミン６Ｂ（Pigment  Red.５７：１）であることを特徴とする上記浸透乾燥型オフセット印刷用インキ組成物に関するものである。
【００２０】
さらに、本発明は、前記ロジン変性フェノール樹脂の重量平均分子量が、１０，０００〜３００，０００であることを特徴とする上記浸透乾燥型オフセット印刷用インキに関するものである。
【００２１】
さらに、本発明は、溶剤が、石油系溶剤および植物油類から選ばれる一種類以上であることを特徴とする上記浸透乾燥型オフセット印刷用インキ組成物に関するものである。
【００２２】
さらに、本発明は、石油系溶剤のアニリン点が、６５〜１１０℃であることを特徴とする上記浸透乾燥型オフセット印刷用インキ組成物に関するものである。
【００２３】
さらに、本発明は、上記浸透乾燥型オフセット印刷用インキ組成物を非塗工紙または微塗工紙に印刷してなる印刷物に関するものである。
【発明の効果】
【００２４】
新聞、書籍、チラシ等の印刷において、本発明が提供する浸透乾燥型オフセット印刷用
インキは、溶性アゾ顔料および体質顔料を合計３０〜４０重量％含有したインキにおいて、従来より湿し水耐性が高くヒッキーを抑制できる。
【発明を実施するための形態】
【００２５】
本発明において五員環化合物を構成成分として含む炭化水素樹脂をα、β‐エチレン性不飽和カルボン酸またはその無水物により変性した酸変性炭化水素樹脂は、インキ全量に対して、０．５〜１０重量％、より好ましくは１〜５重量％含有されていることが望ましい。含有率がインキ全量に対して０．５重量％よりも少ないと、本発明の効果が得られない。一方、インキ全量に対して１０重量％よりも多いと溶解性のバランスが崩れ、インキの流動性、機上安定性が損なわれる。
【００２６】
本発明で使用される五員環化合物を構成成分として含む炭化水素樹脂とは、常法に従ってシクロペンタジエン、メチルシクロペンタジエン、これらの２〜５量体、共多量体などのシクロペンタジエン系単量体単独、シクロペンタジエン系単量体と共重合可能な共単量体を触媒の存在下あるいは無触媒で熱重合して得られるものである。触媒としてはフリーデルクラフツ型のルイス酸触媒、例えば三フッ化ホウ素及びそのフェノール、エーテル、酢酸などとの錯体が通常使用される。五員環化合物を構成成分として含む炭化水素樹脂として、日石ネオポリマー１２０、（JX日鉱日石エネルギー（株）製）、ペトコール１２０、（東ソー（株）製）などが例示できる。
【００２７】
本発明におけるシクロペンタジエン系単量体と共重合可能な共単量体の例としては、エチレン、プロピレン、プロペン、１−ブテン、２−ブテン、イソブチレン、１−ペンテン、２−ペンテン、イソブチレンを酸触媒で二量化して得られるジイソブチレン、（２，４，４−トリメチルペンテン−１と２，４，４トリメチルペンテン−２との混合物）、１−ヘキセン、２−ヘキセン、１−オクテン、２−オクテン、４−オクテン、１−デセンなどの炭素数２〜１０のオレフィン類、１，３−ブタジエン、１，３−ペンタジエン、イソプレン、１，３−ヘキサジエン、２，４−ヘキサジエン、などの鎖状共役ジエン類、スチレン、α‐メチルスチレン、β‐メチルスチレン、イソプレペニルスチレン、ｐ−ｔｅｒｔ−ブチルスチレン、ｐ−ヒドロキシスチレン、ビニルトルエン、ジビニルベンゼン等のビニル芳香族類、インデン、メチルインデン、クマロン（ベンゾフラン）、メチルクロマン、（２−メチルベンゾフラン）などの芳香族不飽和化合物などが挙げられる。
【００２８】
本発明におけるα、β‐エチレン性不飽和カルボン酸またはその無水物の例としては、アクリル酸、メタクリル酸、マレイン酸、無水マレイン酸、フマル酸、シトラコン酸、無水シトラコン酸、イタコン酸、無水イタコン酸、クロトン酸、２，４−ヘキサジエノン酸（ソルビック酸）、等が挙げられる。これらα、β‐エチレン性不飽和カルボン酸またはその無水物の変性量としては、本発明で用いられる炭化水素樹脂中のシクロペンタジエン系単量体に対して１〜１００モル％の範囲で変性可能であるが、好ましくは、当該炭化樹脂１００ｇに対して０．１〜０．５モルの範囲が望ましい。変性温度は１００〜３００℃が好ましいが、より望ましくは１５０〜２５０℃の範囲が好適に用いられる。
【００２９】
本発明で使用される溶性アゾ顔料は、一般的にオフセット用マゼンタインキに使用されるカーミン６Ｂ（Pgiment Red ５７:１）において、最も効果的にヒッキー抑制効果を発現する。
【００３０】
本発明で使用される体質顔料は、重質炭酸カルシウム、沈降性炭酸カルシウム、クレー、カオリン、アルミナホワイト、ホワイトカーボン、沈降性硫酸バリウム等が例示できる。
【００３１】
溶性アゾ顔料の含有率は、インキ組成物全体の５重量％〜２０重量％が好ましい。含有率が５％重量未満の場合、所定の濃度を印刷するのに必要なインキ量が増え、インキのミスチングやインキ余りによる汚れのトラブルを引き起こすことがある。また、２０％を超える場合、所定の濃度を印刷するのに必要なインキ量が少ないためにローラー上のインキ膜厚が薄くなり、濃度変動のトラブルを引き起こすことがある。
【００３２】
体質顔料の含有率は、溶性アゾ顔料の含有率に応じてインキ組成物全体の３０〜４０重量％になるように調整する。溶性アゾ顔料と体質顔料の合計が３０重量％未満の場合、インキのタックが高くなりパイリングを引き起こすことがある。また、４０重量％を超える場合、インキの流動性が極端に悪くなることがある。
【００３３】
本発明で使用されるバインダー樹脂としては、ロジン変性フェノール樹脂以外に、ロジン変性マレイン酸樹脂、アルキッド樹脂及び石油樹脂等を任意に単独または２種類以上を組み合わせて使用できる。樹脂の重量平均分子量としては、１０，０００〜３００，０００のものが好ましい。重量平均分子量１０，０００未満ではインキの粘弾性が不足し、３００，０００を超えるとインキとしての流動性が不充分となる。
【００３４】
本発明で使用されるロジン変性フェノール樹脂、ロジン変性マレイン酸樹脂、アルキッド及び石油樹脂は石油系溶剤、植物油類から選ばれる少なくとも一種である溶剤と、場合によってはアルミニウムキレート化合物のようなゲル化剤を添加して、１９０度程度で溶解してワニス化したものとして使用される。樹脂の添加量は印刷インキ組成物の全量に対して２０％〜５０重量％である。
【００３５】
本発明における植物油類とは植物油並びに植物油由来の化合物であり、グリセリンと脂肪酸とのトリグリセライドにおいて、少なくとも１つの脂肪酸が炭素−炭素不飽和結合を少なくとも１つ有する脂肪酸であるトリグリセライドと、それらのトリグリセライドから飽和または不飽和アルコールとのエステル化反応からなる脂肪酸モノエステルが挙げられる。
【００３６】
植物油として代表的ものは、アサ実油、アマニ油、エノ油、オイチシカ油、オリーブ油、カカオ油、カポック油、カヤ油、カラシ油、キョウニン油、キリ油、ククイ油、クルミ油、ケシ油、ゴマ油、サフラワー油、ダイコン種油、大豆油、大風子油、ツバキ油、トウモロコシ油、ナタネ油、ニガー油、ヌカ油、パーム油、ヒマシ油、ヒマワリ油、ブドウ種子油、ヘントウ油、松種子油、綿実油、ヤシ油、落花生油、脱水ヒマシ油などが挙げられる。特に大豆油、ヤシ油、アマニ油、菜種油が好ましい。
本発明において、使用される植物油エステルとしては、大豆油、綿実油、アマニ油、サフラワー油、トール油、脱水ヒマシ油、カノーラ油、菜種油等の植物油由来の脂肪酸エステルが挙げられる。脂肪酸エステルとしては、モノアルキルエステル化合物が挙げられ、モノエステルを構成する脂肪酸としては、炭素数１６〜２０の飽和または不飽和脂肪酸が好ましく、ステアリン酸、イソステアリン酸、ヒドロキシステアリン酸、オレイン酸、リノール酸、リノレン酸、エレオステアリン酸等が例示できる。脂肪酸モノエステルを構成するアルコール由来のアルキル基は、炭素数１〜１０のものが好ましく、メチル、エチル、プロピル、イソプロピル、ブチル、イソブチル、ｔｅｒｔ−ブチル、２−エチルヘキシル等のアルキル基が例示できる。これら脂肪酸モノエステルは、単独で、または２種以上を組合わせて使用でき、本発明においては、植物油成分として、植物油、脂肪酸エステルをそれぞれ単独で用いてもよく、両者を併用しても良い。溶剤の添加量としては、インキ中１０〜５０重量％が好ましい。
【００３７】
本発明で使用される石油系溶剤としては、パラフィン系、ナフテン系、及びこれらの混合溶剤であり、溶剤中の芳香族炭化水素の含有量が１重量％以下が好ましい。溶剤のアニリン点は６５〜１１０℃が好ましい。アニリン点が１１０℃より高い溶剤を使用すると、インキ組成中の使用樹脂との溶解性が乏しいため、インキの流動性が不十分となり、レベリング不良から光沢のない印刷物しか得られない。また、６５℃より低いアニリン点の溶剤を使用したインキでは、乾燥時のインキ皮膜からの溶剤の離脱性が悪く乾燥劣化を起こしてしまう場合がある。
【００３８】
さらに、本発明の浸透乾燥型オフセット印刷用インキ組成物には、必要に応じてゲル化剤、顔料分散剤、金属ドライヤー、乾燥抑制剤、酸化防止剤、耐摩擦向上剤、裏移り防止剤、非イオン系界面活性剤、多価アルコールなどの添加剤を適宜使用することができる。
【００３９】
本発明において、印刷する基材は、浸透乾燥型である本発明のオフセット印刷用インキの目的に合致すれば何でもよいが（溶剤が浸透するような基材）、紙、特に非塗工紙または微塗工紙、あるいは更紙のような浸透乾燥するような基材が、本発明の印刷する基材としては適している。
【００４０】
本発明におけるトレランスとは、試験管中に樹脂２．５０ｇとＡＦソルベント５号（新日本石油（株）製）を５ｇ入れ、適時攪拌しながら５分間で１８０℃に昇温し、溶解したものを２５．０℃まで冷却し、攪拌しつつ０号ソルベント（新日本石油（株）製）で少量ずつ希釈していき、微濁状態を終点とした時の０号ソルベントの量から以下の式によりトレランスの値を求める。
【００４１】
【数１】
0006524751.tif 000002
【００４２】
重量平均分子量測定には、東ソー（株）製ゲルパーメーションクロマトグラフィー（商品名 ＨＬＣ−８０２０）および東ソー（株）製カラム（商品名 ＴＳＫ−ＧＥＬ）を用いた。
【実施例１】
【００４３】
次に、実施例に基づいて本発明を説明する。ただし、本発明の範囲は、以下の実施例に何等限定されるものではない。なお、本発明において、「部」及び「％」は、特に断りのない限り、それぞれ「重量部」「重量％」を意味する。
【００４４】
[ロジン変性フェノール樹脂ワニス１製造例]
平均分子量２０００００、酸価  ２１．０、軟化点１６５℃であるロジン変性フェノール樹脂  ３８部、大豆油３０部、非芳香族系溶剤であるＡＦソルベント５号（ＪＸ日鉱日石エネルギー株式会社製、アニリン点８８．２度）３１部を仕込み、１８０℃に昇温させ、同温で３０分間攪拌した後放冷し、ゲル化剤としてエチルアセトアセテートアルミニウムジイソプロポキシド１．０部（川研ファインケミカル（株）製ＡＬＣＨ）を仕込み１９０℃で３０分間攪拌してロジン変性フェノール樹脂ワニス１を得た。
【００４５】
[ロジン変性フェノール樹脂ワニス２製造例]
平均分子量２００００、酸価 ２１．６、軟化点１７０℃であるロジン変性フェノール樹脂   ４４．０部と、大豆油２９部と、非芳香族系溶剤であるＡＦソルベント５号（新日本石油株式会社製、アニリン点８８．２度）２６部とを仕込み、１９０℃に昇温させ、同温で３０分間攪拌した後放冷し、ゲル化剤としてエチルアセトアセテートアルミニウムジイソプロポキシド１．０部（川研ファインケミカル（株）製ＡＬＣＨ）を仕込み１９０℃で３０分間攪拌してロジン変性フェノール樹脂ワニス２を得た。
【００４６】
[マレイン酸変性炭化水素樹脂の製造例]
「日石ネオポリマー１２０」（ＪＸ日鉱日石エネルギー（株）製炭化水素樹脂）１００重量部を２００℃で加熱溶解後、無水マレイン酸３重量部を添加して３時間反応させ、マレイン酸変性炭化水素樹脂を得た。本樹脂の平均分子量は４０００、酸価は３０、軟化点は１６５℃であった。
【００４７】
[マレイン酸変性炭化水素樹脂ワニス製造例]
「日石ネオポリマー１２０」２５量部と、マレイン酸変性炭化水素樹脂２５量部と大豆油５０量部とを仕込み、１９０℃に昇温させ、同温で３０分間攪拌した後放冷し、マレイン酸変性炭化水素樹脂ワニスを得た。
【００４８】
[インキ製造例]
得られた樹脂ワニス、カーミン６Ｂのプレスケーキ（リオノールレッド６Ｂ ４２３４Ｐ（トーヨーカラー（株）製））、沈降性炭酸カルシウム（ネオライトＳＡ−３００（竹原化学工業（株）製））および溶剤（ＡＦソルベント６号（ＡＦ６。ＪＸ日鉱石油（株）製、アニリン点９３．６℃）を表１の配合でフラッシングし、次いで三本ロールで分散し、次いでミキサーを用いてインキ粘度を７．０Ｐａ・ｓに調整し、浸透乾燥型オフセットインキ組成物の実施例１〜６を得た。
【表１】
0006524751.tif 000003
【００４９】
同様に、表２の配合でフラッシングし、次いで三本ロールで分散し、次いでミキサーを用いてインキ粘度を７．０Ｐａ・ｓに調整し、浸透乾燥型オフセットインキ組成物の比較例１〜４を得た。
【表２】
0006524751.tif 000004
【００５０】
（評価結果）
上記実施例１〜６及び比較例１〜４の浸透乾燥型オフセットインキ組成物における、ヒッキー耐性、粘着性、機上安定性について評価を実施し、結果を表３に示した。
【表３】
0006524751.tif 000005
【００５１】
＜ヒッキー耐性の評価方法＞
東浜精機株式会社製２Ｎ−７５０型印刷機にて評価を行った。一般的な絵柄、濃度で１００００部印刷した後、水着けローラーに堆積したインキを掻き取り、並行板粘度計で測定した際の６０秒後のインキの広がりから評価した。水着けローラーに堆積したインキが流動性を失っているほど、インキ中の顔料分散性が劣化しておりヒッキー耐性は劣っているといえる。
［印刷条件］
用  紙  ：新聞用紙更紙：超軽量紙（４３ｇ／ｍ2）（日本製紙（株））
湿し水  ：ＮＥＷＳＫＩＮＧ  ＡＬＫＹ（東洋インキ（株））０．５％水道水溶液
印刷速度：１２万部／時
版    ：ＣＴＰ版（富士フィルム（株））
（評価基準）
○６０秒後のインキの広がりの直径が４０ｍｍ以上
△６０秒後のインキの広がりの直径が３６〜４０ｍｍ未満
×６０秒後のインキの広がりの直径が３６ｍｍ未満
【００５２】
＜粘着性の評価方法＞
株式会社東洋精機製デジタルインコメーターにインキ１．３２ｃｃをセットし、３０℃、１２００ｒｐｍの条件で１分後のタック値を測定する。タック値が高い程インキの粘着性が高く、紙剥け等のトラブルが発生しやすいといえる。
（評価基準）
○：３．５未満
△：３．５以上、４．０未満
×：４．０以上
【００５３】
＜機上安定性の評価方法＞
株式会社東洋精機製デジタルインコメーターにインキ１．３２ｃｃをセットし、４０℃、１２００ｒｐｍの条件においてタック値が最大値になるまでの時間を測定する。最大値になるまでの時間が長い程、インキのタック値が緩やかに変動するため印刷機上でのインキの粘度上昇や流動性の変化が少ないことを示しているため、機上安定性に優れていることを示す。
（評価基準）
○：２０ｍｉｎ以上
△：１５ｍｉｎ以上、２０ｍｉｎ未満
×：１５ｍｉｎ未満
【００５４】
表３の結果より、ヒッキー耐性、粘着性、機上安定性について全てのバランス良く、優れているのは実施例１〜４及び６であることが分かった。
【００５５】
本発明による実施例により、溶性アゾ顔料と体質顔料を３０〜４０重量％含有するインキにおいて、湿し水耐性が高く高速オフセット輪転印刷機においても優れたヒッキー耐性を有した浸透乾燥型オフセットインキ組成物を提供できることを見出した。